ПРОВОДЯЩИЙ АДГЕЗИВ

1. Применение электропроводящей композиции адгезива, содержащего:
полиненасыщенную смолу, которая после полимеризации обладает стойкостью к коррозии и деформации при нагреве, и
газовую сажу в качестве наполнителя, равномерно распределенного в смоле, для сборки проводящих углеродных композитных панелей в электрофильтре.
2. Применение по п.1, характеризующееся тем, что полиненасыщенная смола представляет собой полиненасыщенную виниловую сложноэфирную смолу.
3. Применение по п.2, характеризующееся тем, что указанная полиненасыщенная виниловая сложноэфирная смола представляет собой эпоксидную новолачную виниловую сложноэфирную смолу.
4. Применение по п.1, характеризующееся тем, что указанная газовая сажа в качестве наполнителя присутствует в композиции в количестве около 10-30 мас.%.
5. Применение по п.1, характеризующееся тем, что указанная композиция дополнительно содержит, по меньшей мере, один сшивающий агент для указанной полиненасыщенной смолы.
6. Применение по п.5, характеризующееся тем, что сшивающий агент представляет собой кумилгидропероксид.
7. Применение по п.1, характеризующееся тем, что указанная композиция дополнительно содержит, по меньшей мере, один ускоритель отверждения.
8. Применение по п.7, характеризующееся тем, что указанный ускоритель отверждения представляет собой нафталат кобальта.
9. Применение по пп.1-8, характеризующееся тем, что указанная композиция дополнительно содержит раствор парафина и стирола.
10. Способ приготовления электропроводящей композиции адгезива, характеризующийся тем, что:
смешивают пасту мелкодисперсного газовой сажи в качестве наполнителя с полиненасыщенной смолой, которая после полимеризации обладает стойкостью к коррозии и деформации при нагреве, и другие необязательные добавки, отличные от сшивающего агента для указанной смолы, в условиях высокого сдвига для полного диспергирования в смоле газовой сажи и необязательных добавок для формирования однородной смеси.